(57)【要約】打ち抜き加工によって割れや白化が無く、透明性に優れたアクリルフィルムを提供することが可能な打ち抜き加工用アクリルフィルムを提供する。本発明は、下記一般式（１）で表されるジ（メタ）アクリレート（Ａ）単位と、モノ（メタ）アクリレート（Ｂ）単位と、を含む重合体（Ｃ）を含有する打ち抜き加工用アクリルフィルムである。    −ＣＨ２−ＣＲ１−ＣＯＯ−（Ｘ）ｎ−ＣＯＣＲ１−ＣＨ２−      （１）［（Ｘ）は、Ｃ２Ｈ４Ｏ、Ｃ３Ｈ６Ｏ及びＣ４Ｈ８Ｏから選ばれる少なくとも１種類の繰り返し単位を示し、（Ｘ）ｎの分子量は５００以上で、Ｒ１はＨ又はＣＨ３を示す］
2011007720.tif 000002
【特許請求の範囲】
【請求項１】
下記一般式（１）で表されるジ（メタ）アクリレート（Ａ）単位と、モノ（メタ）アクリレート（Ｂ）単位と、を含む重合体（Ｃ）を含有する打ち抜き加工用アクリルフィルム。
−ＣＨ２−ＣＲ１−ＣＯＯ−（Ｘ）ｎ−ＣＯＣＲ１−ＣＨ２−      （１）
［（Ｘ）は、Ｃ２Ｈ４Ｏ、Ｃ３Ｈ６Ｏ及びＣ４Ｈ８Ｏから選ばれる少なくとも１種類の繰り返し単位を示し、（Ｘ）ｎの分子量は５００以上で、Ｒ１はＨ又はＣＨ３を示す］。
【請求項２】
厚みが５μｍ〜５００μｍであることを特徴とする請求項１に記載の打ち抜き加工用アクリルフィルム。
【請求項３】
光学部材の製造方法であって、請求項１又は２の打ち抜き加工用アクリルフィルムの片面又は両面に微細な凹凸形状を付与し、打ち抜き加工によって光学部材を作製することを特徴とする、光学部材の製造方法。
【請求項４】
前記打ち抜き加工によって加工面に微細な凹凸形状を付与する請求項３に記載の光学部材の製造方法。
【請求項５】
１つ又は複数の光源の光を面状に変換して出射する面光源装置であって、
導光体と、該導光体の端面に隣接して配置する少なくとも１つの光源と、前記導光体の表面に接して配置する光偏向素子と、前記導光体の裏面に接して配置する反射体からなり、
前記導光体は、下記一般式（２）で表されるジ（メタ）アクリレート（Ａ）単位と、モノ（メタ）アクリレート（Ｂ）単位と、を含む重合体（Ｃ）からなる面光源装置。
−ＣＨ２−ＣＲ１−ＣＯＯ−（Ｘ）ｎ−ＣＯＣＲ１−ＣＨ２−      （２）
［（Ｘ）は、Ｃ２Ｈ４Ｏ、Ｃ３Ｈ６Ｏ及びＣ４Ｈ８Ｏから選ばれる少なくとも１種類の繰り返し単位を示し、（Ｘ）ｎの分子量は５００以上で、Ｒ１はＨ又はＣＨ３を示す］
【請求項６】
前記光偏向素子からの出射光で測定される色座標のｘ値及びｙ値の前記導光体の端面からの導光距離に対する変化率が０．０００６５／ｃｍ以下である請求項５に記載の面光源装置。
【請求項７】
前記光源が発光ダイオード（ＬＥＤ）である請求項５又は６に記載の面光源装置。
【請求項８】
下記一般式（３）で表されるジ（メタ）アクリレート（Ａ）単位と、モノ（メタ）アクリレート（Ｂ）単位と、を含む重合体（Ｃ）からなる面光源装置用の導光体。
−ＣＨ２−ＣＲ１−ＣＯＯ−（Ｘ）ｎ−ＣＯＣＲ１−ＣＨ２−      （３）
［（Ｘ）は、Ｃ２Ｈ４Ｏ、Ｃ３Ｈ６Ｏ及びＣ４Ｈ８Ｏから選ばれる少なくとも１種類の繰り返し単位を示し、（Ｘ）ｎの分子量は５００以上で、Ｒ１はＨ又はＣＨ３を示す］。
【発明の詳細な説明】
【技術分野】
【０００１】
本発明は打ち抜き加工用アクリルフィルム、面光源装置及び光学部材の製造方法に関する。
【背景技術】
【０００２】
液晶表示装置は、薄型、軽量及び省電力であることから携帯用機器の表示部に多く用いられている。液晶表示装置は自発光型ではないために照明手段を必要とすることから、一般の液晶表示装置で用いられる照明装置には、バックライトと呼ばれる面光源装置が使用されている。【０００３】
従来、バックライトの発光素子（光源）には冷陰極放電管が用いられているが、近年、発光ダイオード（ＬＥＤ）も発光素子として用いられている。【０００４】
薄型のバックライトとして、側面に発光素子を備えるサイドライト型バックライトがある。サイドライト型バックライトには板状の導光板が備えられている。この導光板は透明性の高い樹脂で形成されており、発光素子から導光板に入射した光は導光板中を伝播する。また、この導光板には溝、突起又は印刷物等の反射・散乱部材が設けられおり、この反射・散乱部材により導光板中を伝わる光は液晶表示装置側に向けて出射する。【０００５】
ＬＥＤは、冷陰極放電管と比較すると薄型化が容易であり、近年では５００μｍ以下の厚みのＬＥＤも入手できるようになってきている。それに伴い、導光板もＬＥＤに合わせた厚みまで薄型化が進んできている。【０００６】
発光素子としてＬＥＤを用いる場合、ＬＥＤは点状光源であるため、従来の冷陰極管とは異なり平面状の側面に均一に光を入射させるのが困難である。【０００７】
そこで、例えば、特許文献１では、一定のピッチで連続して形成されたＶ字型若しくは三角形状等のプリズム形状又は連続した円弧状、波形状等の微細な凹凸形状を付与した導光板の側面に入射光を入射させ、これら微細な凹凸形状で入射光を広げて導光板の光放射面の輝度が均一化された導光板が提案されている。【０００８】
微細な凹凸形状を付与する方法としては、樹脂をフィルム状又はシート状に成形した後に、切削加工又は打ち抜き加工する方法、金型に溶融した樹脂を充填する射出成形法が知られている。しかしながら、射出成形法では薄いフィルム状に樹脂を均一に充填することが難しいこと及び切削加工法は多量の製品加工には向かないことから、簡便で安価に微細な凹凸形状を付与できる打ち抜き加工法による形状付与へのニーズが高まっている。【０００９】
また、これら微細な凹凸形状を付与する目的以外でも、フィルムを打ち抜き加工によって所定サイズに連続的に又は複数同時に打ち抜いて使用することが多くなってきている。【００１０】
更に、光学フィルムに用いられるフィルムとしては、透明なポリカーボネートフィルムやアクリルフィルムが知られている。これらのフィルムの中で、全光線透過率、ヘーズ、黄色度といった透明性に関する特性の点で、アクリルフィルムが特に優れていることから、光学フィルム用途でアクリルフィルムの打ち抜き加工の要望が多くなってきている。【００１１】
しかしながら、従来のアクリルフィルムは脆いために、アクリルフィルムを所定サイズに連続的に又は複数同時に打ち抜くような製造法や、打ち抜き加工によって微細な凹凸形状を付与するような製造法には適しておらず、その改善が望まれていた。【００１２】
アクリルフィルムの強度を改善する方法としては、例えば、特許文献２には、メタクリル樹脂中にゴム粒子を分散させた特定厚みのフィルムを使用した面光源装置用導光板が提案されている。【００１３】
しかしながら、特許文献２で得られるフィルムを用いて打ち抜き加工しようとすると、打ち抜き加工で得られたフィルムの端面に白化が生じる場合があり、改善が望まれていた。
【先行技術文献】
【特許文献】
【００１４】
【特許文献１】特開２００６−２１０１４０号公報
【特許文献２】特開２００８−２１８２０７号公報
【発明の概要】
【発明が解決しようとする課題】
【００１５】
本発明の目的は、打ち抜き加工によって割れや白化が無く、透明性に優れたアクリルフィルムを提供することが可能な打ち抜き加工用アクリルフィルムを提供することである。また、さらに、このフィルムを使用した光学部材の製造方法及び面光源装置を提供することである。
【課題を解決するための手段】
【００１６】
本発明は、下記一般式（１）で表されるジ（メタ）アクリレート（Ａ）単位と、モノ（メタ）アクリレート（Ｂ）単位と、を含む重合体（Ｃ）を含有する打ち抜き加工用アクリルフィルムである。【００１７】
−ＣＨ２−ＣＲ１−ＣＯＯ−（Ｘ）ｎ−ＣＯＣＲ１−ＣＨ２−      （１）
［（Ｘ）は、Ｃ２Ｈ４Ｏ、Ｃ３Ｈ６Ｏ及びＣ４Ｈ８Ｏから選ばれる少なくとも１種類の繰り返し単位を示し、（Ｘ）ｎの分子量は５００以上で、Ｒ１はＨ又はＣＨ３を示す］。【００１８】
また、本発明は、光学部材の製造方法であって、前記打ち抜き加工用アクリルフィルムの片面又は両面に微細な凹凸形状を付与し、打ち抜き加工によって光学部材を作製することを特徴とする、光学部材の製造方法である。【００１９】
また、本発明は、１つ又は複数の光源の光を面状に変換して出射する面光源装置であって、
導光体と、該導光体の端面に隣接して配置する少なくとも１つの光源と、前記導光体の表面に接して配置する光偏向素子と、前記導光体の裏面に接して配置する反射体からなり、
前記導光体が前記打ち抜き加工用アクリルフィルムを用いて形成されている面光源装置である。【００２０】
また、本発明は、１つ又は複数の光源の光を面状に変換して出射する面光源装置であって、
導光体と、該導光体の端面に隣接して配置する少なくとも１つの光源と、前記導光体の表面に接して配置する光偏向素子と、前記導光体の裏面に接して配置する反射体からなり、
前記導光体は、上記一般式（１）で表されるジ（メタ）アクリレート（Ａ）単位と、モノ（メタ）アクリレート（Ｂ）単位と、を含む重合体（Ｃ）からなる面光源装置である。【００２１】
また、本発明は、上記一般式（１）で表されるジ（メタ）アクリレート（Ａ）単位と、モノ（メタ）アクリレート（Ｂ）単位と、を含む重合体（Ｃ）からなる面光源装置用の導光体である。
【発明の効果】
【００２２】
本発明で得られるアクリルフィルムは打ち抜き加工しても割れや白化が無く、透明性に優れている。したがって、例えば、電気・電子部品、光学フィルター、自動車部品、機械機構部品、ＯＡ機器・家電機器等のハウジング及びそれらの部品類、一般雑貨等の一般部材；フレネルレンズ、偏光フィルム、偏光子保護フィルム、位相差フィルム、光拡散フィルム、視野角拡大フィルム、反射フィルム、反射防止フィルム、防眩フィルム、輝度向上フィルム、プリズムシート、マイクロレンズアレイ、タッチパネル用導電フィルム、道路標識用反射材等の光学部材；並びに薄型の液晶ディスプレイ、フラットパネルディスプレイ、プラズマディスプレイ、携帯電話ディスプレイ、携帯電話キーパッド照明、パソコンキーボード照明、その他看板等の導光板として好適である。
【図面の簡単な説明】
【００２３】
【図１】図１は打ち抜き型の形状を示す打ち抜き型形状概略図である。
【図２】図２は本発明の打ち抜き加工用アクリルフィルムの端面輝度を測定するための装置の一例を示す概略構成図である。
【図３】本発明の導光体の実施形態を示す模式的断面図である。
【図４】本発明の導光体を用いた面光源装置の実施形態を示す模式的分解斜視図である。
【図５】実施例４における導光距離に対する色座標ｘ，ｙの変化を示す図である。
【図６】実施例１０における導光距離に対する色座標ｘ，ｙの変化を示す図である。
【図７】比較例４における導光距離に対する色座標ｘ，ｙの変化を示す図である。
【図８】比較例５における導光距離に対する色座標ｘ，ｙの変化を示す図である。
【発明を実施するための形態】
【００２４】
＜ジ（メタ）アクリレート（Ａ）単位＞
本発明において、ジ（メタ）アクリレート（Ａ）単位は一般式（１）で示される単量体単位で、重合体（Ｃ）の構成単位の１つである。
【００２５】
ジ（メタ）アクリレート（Ａ）単位は、柔軟性に富んだ長鎖分子構造による架橋構造によって、本発明の打ち抜き加工用アクリルフィルムの打ち抜き加工性を向上させる目的で重合体（Ｃ）中に導入される。
【００２６】
本発明において、一般式（１）中の（Ｘ）はＣ２Ｈ４Ｏ、Ｃ３Ｈ６Ｏ及びＣ４Ｈ８Ｏから選ばれる少なくとも１種の繰返し単位を示す。（Ｘ）を上記の繰返し単位とすることにより本発明の打ち抜き加工用アクリルフィルムの透明性及び柔軟性を付与することができる。
【００２７】
本発明においては、本発明の打ち抜き加工用アクリルフィルムを光学部材として使用する場合は、（Ｘ）として疎水性の最も高いＣ４Ｈ８Ｏを繰返し単位とするのが好ましい。
【００２８】
（Ｘ）ｎの分子量は５００以上で、５００〜１０，０００が好ましく、６００〜２，０００がより好ましい。（Ｘ）ｎの分子量を５００以上とすることにより本発明の打ち抜き加工用アクリルフィルムの打ち抜き加工性を良好とすることができる。また、本発明の打ち抜き加工用アクリルフィルムの透明性の点で（Ｘ）ｎの分子量は１０，０００以下であることが好ましい。（Ｘ）ｎの分子量を１０，０００以下とすることにより本発明の打ち抜き加工用アクリルフィルムを構成する重合体を得るための重合中での相分離構造の発現を抑制できる傾向にある。
【００２９】
（Ｘ）ｎのｎは自然数である。例えば、（Ｘ）が分子量７２のＣ４Ｈ８Ｏの繰り返し単位でｎが９の場合、（Ｘ）ｎの分子量は６４２と計算される。尚、ジ（メタ）アクリレート（Ａ）は、重合度が異なるものの混合物であり、その分布は正規分布に従うため、上記の繰り返し単位数ｎは中央値を意味する。
【００３０】
（Ｘ）ｎの形態としては単独重合体又は共重合体のいずれでも良く、また、ランダム重合体、ブロック重合体又は交互共重合体のいずれでも良い。
【００３１】
ジ（メタ）アクリレート（Ａ）単位を構成するための原料であるジ（メタ）アクリレート（Ａ）としては、例えば、ドデカエチレングリコールジ（メタ）アクリレート、トリデカエチレングリコールジ（メタ）アクリレート、テトラデカエチレングリコールジ（メタ）アクリレート、ペンタデカエチレングリコールジ（メタ）アクリレート、ヘキサデカエチレングリコールジ（メタ）アクリレート等の繰り返し単位数ｎが１２以上のポリエチレングリコールジ（メタ）アクリレート；ノナプロピレングリコールルジ（メタ）アクリレート、デカプロピレングリコールジ（メタ）アクリレート、ウンデカプロピレングリコールジ（メタ）アクリレート、ドデカプロピレングリコールジ（メタ）アクリレート、トリデカプロピレングリコールジ（メタ）アクリレート等の繰り返し単位数ｎが９以上のポリプロピレングリコールジ（メタ）アクリレート；及びヘプタブチレングリコールジ（メタ）アクリレート、オクタブチレングリコールジ（メタ）アクリレート、ノナブチレングリコールジ（メタ）アクリレート、デカブチレングリコールジ（メタ）アクリレート、ウンデカブチレングリコールジ（メタ）アクリレート等の繰り返し単位数ｎが７以上のポリブチレングリコールジメタクリレートが挙げられる。これらは単独で又は２種以上を併用して使用することができる。
【００３２】
上記のジ（メタ）アクリレート（Ａ）の具体例としては、三菱レイヨン（株）製のアクリエステルＰＢＯＭ、日油（株）製のブレンマーＰＤＥ−６００、ブレンマーＰＤＰ−７００、ブレンマーＰＤＴ−６５０、ブレンマー４０ＰＤＣ１７００Ｂ及びブレンマーＡＤＥ−６００並びに新中村化学工業（株）製のＮＫエステルＡ−６００、ＮＫエステルＡ−１０００、ＮＫエステルＡＰＧ−７００、ＮＫエステル１４Ｇ及びＮＫエステル２３Ｇ（いずれも商品名）が工業的に入手可能であり、好適に使用できる。
【００３３】
尚、本発明において、「（メタ）アクリレート」は「アクリレート」及び「メタクリレート」から選ばれる少なくとも１種をいう。
【００３４】
＜モノ（メタ）アクリレート（Ｂ）単位＞
本発明で使用されるモノ（メタ）アクリレート（Ｂ）単位は重合体（Ｃ）の構成単位の１つである。
【００３５】
モノ（メタ）アクリレート（Ｂ）単位は本発明の打ち抜き加工用アクリルフィルムの弾性率を高くするために重合体（Ｃ）中に導入される。
【００３６】
モノ（メタ）アクリレート（Ｂ）単位を構成するための原料であるモノ（メタ）アクリレート（Ｂ）としては、例えば、メチル（メタ）アクリレート、エチル（メタ）アクリレート、ｎ−ブチル（メタ）アクリレート、イソブチル（メタ）アクリレート、ｔ−ブチル（メタ）アクリレート、ｎ−プロピル（メタ）アクリレート、イソプロピル（メタ）アクリレート、２−エチルヘキシル（メタ）アクリレート、ラウリル（メタ）アクリレート等のアルキル（メタ）アクリレート；フェニル（メタ）アクリレート、ベンジル（メタ）アクリレート等の芳香族メタクリレート；及びイソボルニル（メタ）アクリレート、メチルシクロヘキシル（メタ）アクリレート、ｔ−ブチルシクロヘキシル（メタ）アクリレート、１−アダマンチル（メタ）アクリレート、２−メチル−２アダマンチル（メタ）アクレート、２−エチル−２−アダマンチル（メタ）アクリレート等の脂環式メタクリレートが挙げられる。これらは単独で又は２種以上を併用して使用することができる。これらの中で、透明性の点でメチルメタクリレートが好ましい。
【００３７】
＜重合体（Ｃ）＞
本発明において、重合体（Ｃ）はジ（メタ）クリレート（Ａ）単位及びモノ（メタ）アクリレート（Ｂ）単位を含む重合体であり、本発明の打ち抜き加工用アクリルフィルムの打ち抜き加工性を付与することができる。
【００３８】
重合体（Ｃ）中のジ（メタ）クリレート（Ａ）単位の組成比としては、本発明の打ち抜き加工用アクリルフィルムの打ち抜き加工性の点で、１０〜９０質量％が好ましく、３０〜７０質量％がより好ましく、３５〜６５質量％が特に好ましい。
【００３９】
本発明においては、重合体（Ｃ）中には必要に応じてジ（メタ）クリレート（Ａ）単位及びモノ（メタ）アクリレート（Ｂ）単位以外のその他の単量体単位を含むことができる。
【００４０】
その他の単量体単位を構成するための原料であるその他の単量体としては、例えば、スチレン、α−メチルスチレン等の芳香族ビニル単量体；アクリロニトリル、メタクリロニトリル等のニトリル基含有ビニル単量体等のモノビニル単量体；及びジ（メタ）クリレート（Ａ）以外のエチレングリコールジ（メタ）アクリレート等のポリビニル単量体が挙げられる。これらは単独で又は２種以上を併用して使用することができる。
【００４１】
本発明においては、重合体（Ｃ）中に、必要に応じて離型剤を配合することができる。
【００４２】
離型剤の配合量としては、重合体（Ｃ）１００質量部に対して０．００５〜０．５質量部が好ましい。離型剤の配合量が０．００５質量部以上で、得られた本発明の打ち抜き加工用アクリルフィルムをポリエチレンテレフタレート（ＰＥＴ）フィルムやステンレス板等の鋳型から剥離する際の離型性を良好とすることができる傾向にある。また、離型剤の配合量が０．５質量部以下で、本発明の打ち抜き加工用アクリルフィルムの吸水性や表面状態を良好とすることができる傾向にある。
【００４３】
離型剤としては、例えば、三井サイテック（株）製のジオクチルスルホコハク酸ナトリウム（商品名：エアロゾル  ＯＴ−１００）及び城北化学工業（株）製のリン酸ジエチルエステルとリン酸モノエチルエステルの５５：４５の混合物（商品名：ＪＰ−５０２）が挙げられる。
【００４４】
本発明においては、目的に応じて、滑剤、可塑剤、抗菌剤、防カビ剤、光安定剤、紫外線吸収剤、ブルーイング剤、染料、帯電防止剤、熱安定剤等の各種添加剤を添加することができる。
【００４５】
重合体（Ｃ）を得る方法としては、例えば、塊状重合法、溶液重合法、乳化重合法及び懸濁重合法が挙げられる。
【００４６】
重合体（Ｃ）の重合手段としては、熱重合法、活性エネルギー線重合法及びその併用のいずれの手段でもよい。
【００４７】
重合体（Ｃ）を得るための単量体原料（以下、「単量体原料（ｃ）」という）の重合に用いられる重合開始剤は熱重合又は活性エネルギー線重合で使用される熱重合開始剤又は光重合開始剤であれば特に限定されない。
【００４８】
熱重合開始剤としては、例えば、過酸化ベインゾイル、ラウロイルパーオキサイド、ｔ−ブチルパーオキシイソブチレート、ｔ−ブチルパーオキシ−２−エチルヘキサノエート、ｔ−ブチルパーオキシネオデカノエート、ｔ−ヘキシルパーオキシピバレート、ジイソプロピルパーオキシジカーボネート、ビス（４−ｔ−ブチルシクロヘキシル）パーオキシジカーボネート等の有機過酸化物系重合開始剤及び２，２’−アゾビスイソブチロニトリル及び２，２’−アゾビス（２，４−ジメチルバレロニトリル）２，２’−アゾビス（４−メトキシ−２，４−ジメチルバレロニトリル）等のアゾ系重合開始剤が挙げられる。これらは単独で又は２種以上を併用して使用することができる。
【００４９】
光重合開始剤としては、例えば、１−ヒドロキシ−シクロヘキシル−フェニル−ケトン、２−ヒドロキシ−２−メチル−１−フェニルプロパン−１−オン、ヒドロキシシクロヘキシルフェニルケトン、メチルフェニルグリオキシレート、アセトフェノン、ベンゾフェノン、ジエトキシアセトフェノン、２，２−ジメトキシ−２−フェニルアセトフェノン、１−フェニル−１，２−プロパン−ジオン−２−（ｏ−エトキシカルボニル）オキシム、２−メチル［４−（メチルチオ）フェニル］−２−モルホリノ−１−プロパノン、ベンジル、ベンゾインメチルエーテル、ベンゾインエチルエーテル、ベンゾインイソプロピルエーテル、ベンゾインイソブチルエーテル、２−クロロチオキサントン、イソプロピルチオキサントン、２，４，６−トリメチルベンゾイルジフェニルホスフィンオキサイド、ベンゾイルジフェニルフォスフィンオキサイド、２−メチルベンゾイルジフェニルフォスフィンオキサイド及びベンゾイルジメトキシフォスフィンオキサイドが挙げられる。これらは単独で又は２種以上を併用して使用することができる。
【００５０】
単量体原料（ｃ）中の上記の熱重合開始剤又は光重合開始剤の添加量としては、単量体原料（ｃ）１００質量部に対して０．００５〜５質量部が好ましく、０．０１〜１質量部がより好ましく、０．０５〜０．５質量部が特に好ましい。熱重合開始剤又は光重合開始剤の配合量が５質量部以下で重合体（Ｃ）の着色を抑制できる傾向にある。また、熱重合開始剤又は光重合開始剤の配合量が０．００５質量部以上で重合時間が長すぎない適正な重合時間となる傾向にある。
【００５１】
本発明においては、単量体原料（ｃ）としてジ（メタ）アクリレート（Ａ）及びモノ（メタ）アクリレート（Ｂ）の混合物を一部重合させた、ジ（メタ）アクリレート（Ａ）及びモノ（メタ）アクリレート（Ｂ）の混合物中にジ（メタ）アクリレート（Ａ）及びモノ（メタ）アクリレート（Ｂ）の共重合体が溶解したシラップ状物（ｃ’）を使用することができる。
【００５２】
＜打ち抜き加工用アクリルフィルム＞
本発明の打ち抜き加工用アクリルフィルムは重合体（Ｃ）を含有し、打ち抜き加工性及び透明性に優れたフィルムである。
【００５３】
本発明の打ち抜き加工用アクリルフィルムとしては、打ち抜き加工性の点で、ＪＩＳ  Ｋ６２５１に準拠してダンベル状１号型の試験片を用い、２３℃で５００ｍｍ／分で引張試験を行った際のフィルムの切断時の伸びは３０％以上であることが好ましい。また、本発明の打ち抜き加工用アクリルフルムとしては、上記のフィルムの切断時の伸びは、高速での打ち抜き加工性の点で、４０％以上であることがより好ましく、５０％以上であることが特に好ましい。
【００５４】
本発明の打ち抜き加工用アクリルフィルムは上記特性に優れていることから、打ち抜き加工で得られた成形物を光学部材として好適に使用することができる。
【００５５】
上記の光学部材としては、例えば、フレネルレンズ、偏光フィルム、偏光子保護フィルム、位相差フィルム、光拡散フィルム、視野角拡大フィルム、反射フィルム、反射防止フィルム、防眩フィルム、輝度向上フィルム、プリズムシート、マイクロレンズアレイ、タッチパネル用導電フィルム、道路標識等に用いられる反射材、太陽電池用フィルム、携帯電話前面保護フィルム、携帯電話コントラスト向上用フィルム、薄型の液晶ディスプレイ、フラットパネルディスプレイ、プラズマディスプレイ、携帯電話ディスプレイ、携帯電話キーパッド照明、パソコンキーボード照明及びその他看板等に用いられるサイドライト型導光板が挙げられる。
【００５６】
また、本発明の打ち抜き加工用アクリルフィルムは上記特性に優れていることから、打ち抜き加工で得られた、フィルム側面（端面）に微細な凹凸形状が付与された成形物を導光板として好適に使用することができる。
【００５７】
本発明の打ち抜き加工用アクリルフィルムを導光板として使用する場合は、その両面又は片面に、例えば、マット構造、ドット形状又はプリズム列配列構造等の微細な凹凸形状を形成して用いることができる。上記微細な凹凸形状は一種でもよいし、又は２種以上を組み合わせてもよい。
【００５８】
本発明の打ち抜き加工用アクリルフィルムの透明性は、アクリルフィルムの端面（イ）から光を入射させ、この端面（イ）に対向する端面（ロ）から出射した光の端面輝度によって評価することができる。
【００５９】
本発明の打ち抜き加工用アクリルフィルムの端面輝度を評価するための装置としては、例えば、図２に示すような測定装置が挙げられる。光源５から出射された光は反射シート４で表面が被覆された本発明の打ち抜き加工用アクリルフィルム３の端面（イ）から光が入射され、フィルム中を透過して端面（ロ）から出射される。
【００６０】
本発明の打ち抜き加工用アクリルフィルムの端面輝度を測定する際、端面（イ）から端面（ロ）までの距離としては、携帯電話等の小型のディスプレイに用いられる導光板の長さを想定した場合には５ｃｍ以上が好ましい。また、中型の携帯ゲーム機等のディスプレイに用いられることを想定した場合には１０ｃｍ以上がより好ましく、ノートパソコン等のより大きなディスプレイに用いられることを想定した場合には２０ｃｍ以上が特に好ましい。
【００６１】
端面（イ）から端面（ロ）の距離が２０ｃｍ以上であると、光の吸収、散乱、反射等によるわずかな透過損失の差が大きな輝度差として観察することができる傾向にある。
【００６２】
端面（イ）から端面（ロ）の距離が長い場合でも高い端面輝度が得られるフィルムは透明性が高いため光学部材として好適であり、特に長光路で透明性が要求される導光板用途に好適である。
【００６３】
導光板として使用する際の端面輝度としては、端面（イ）から端面（ロ）の距離が２０ｃｍの測定装置を使用した時の、本発明の打ち抜き加工用アクリルフィルムと同じ厚みと大きさであり単量体としてメチルメタクリレートのみを用いたＰＭＭＡフィルムの端面輝度を１００％とした場合の本発明の打ち抜き加工用アクリルフィルムの相対輝度は５０％以上が好ましく、７０％以上がより好ましく、９０％以上が特に好ましい。
【００６４】
本発明においては、本発明の打ち抜き加工用アクリルフィルムから得られる導光板としては薄型液晶表示装置用導光板が好適である。
【００６５】
本発明の打ち抜き加工用アクリルフィルムを導光板用、特にＬＥＤを使用した導光板用のフィルムとして使用する場合、輝度の均一性を高める目的でＬＥＤからの光が入射するフィルム側面（入射面）に微細な凹凸形状を付与することが好ましい。
【００６６】
フィルム側面に形成する微細な凹凸形状としては、例えば、一定のピッチで連続して形成されたＶ字型又は三角形状等のプリズム状、連続した円弧状又は波形状及びこれらを組み合わせた形状が挙げられる。
【００６７】
フィルム側面に形成する微細な凹凸形状は、半径が０．２ｍｍ以下、好ましくは０．１ｍｍ以下、より好ましくは０．０５ｍｍ以下の円弧状又は波形状の凹凸状態又はプリズム形状を有する形状が好ましい。微細な凹凸形状の具体例を図１に示す。図１は円弧又は波形の半径（１）がピッチ（２）の間隔で交互の向きで連続して繋がった凹凸形状を示すものである。
【００６８】
本発明の打ち抜き加工用アクリルフィルムの厚さとしては５００μｍ以下が好ましく、５μｍ〜５００μｍがより好ましく、２５μｍ〜４００μｍが更に好ましく、３０μｍ〜３５０μｍが特に好ましい。本発明の打ち抜き加工用アクリルフィルムの厚さを５００μｍ以下とすることにより光学部材、特に薄型の導光板用途に好適に使用することができる傾向にある。
【００６９】
本発明の打ち抜き加工用アクリルフィルムの製造方法としては、例えば、単量体原料（ｃ）を、ＰＥＴフィルム等のプラスチックフィルム、ステンレス等の金属、ガラス等で形成された、ベルト又は型を対向させた鋳型内へ注入し、単量体原料（ｃ）を熱又は活性エネルギー線等で重合することにより本発明の打ち抜き加工用アクリルフィルムを得る方法が挙げられる。
【００７０】
上記方法において、単量体原料（ｃ）を活性エネルギー線で硬化させる場合には、対向するベルト又は型の一方又は両方に透明なガラス又はプラスチックを使用することが好ましい。
【００７１】
また、本発明の打ち抜き加工用アクリルフィルムの別の製造方法として、エンドレスベルト上に単量体原料（ｃ）を供給し、その上にエンドレスベルトと同一方向及び同速度で移送されるフィルムを積層した後に活性エネルギー線を照射させて硬化することにより連続的に製造する方法が挙げられる。
【００７２】
本発明の打ち抜き加工用アクリルフィルムを連続的に製造する場合、得られるフィルムは紙管やプラスチックコア等のロールに巻いた状態にして回収することができる。
【００７３】
本発明の打ち抜き加工用アクリルフィルムは打ち抜き加工に適している。
【００７４】
＜光学部材の製造方法＞
本発明において、光学部材の製造方法の一実施形態は、１）本発明の打ち抜き加工用アクリルフィルムの片面又は両面に微細な凹凸形状を付与する工程と、その後、２）打ち抜き加工によって光学部材を打ち抜く工程と、を含む製造方法である。
【００７５】
本発明の打ち抜き加工用アクリルフィルムの片面又は両面に微細な凹凸形状を付与する工程としては、フィルムの製膜と同時に凹凸形状を付与する方法と、フィルムの製膜後に凹凸形状を付与する方法が挙げられる。
【００７６】
フィルムの製膜と同時に凹凸形状を付与する方法としては、例えば、予め微細な凹凸形状が表面に付与されたＰＥＴフィルムやステンレスベルトの上で単量体原料（ｃ）を重合することによりフィルムの表面に凹凸形状を付与する方法が挙げられる。
【００７７】
フィルムの製膜後に凹凸形状を付与する方法としては、例えば、転写用型部材を用いて熱プレスすることによって形状を転写する熱インプリント方式、光硬化性樹脂組成物を散布して硬化させることで形状を付与するＵＶインクジェット印刷方式、ＣＯ２レーザー等によって樹脂表面を加工して形状を付与するレーザー加工方式、又は光硬化性樹脂組成物を塗布して転写用型部材によって形状を転写する或は転写用型部材を用いてシルク印刷樹脂組成物を塗布して形状を転写する樹脂印刷方式等によりフィルムの表面に凹凸形状を付与する方法が挙げられる。
【００７８】
微細な凹凸形状としては、本発明の打ち抜き加工用アクリルフィルムの片面又は両面に、例えば、マット構造、ドット形状又はプリズム配列構造等を形成したものが挙げられる。本発明の打ち抜き加工用アクリルフィルムの表面へのこれらの構造形成は単独構造でもよいし、２種以上の構造を併用してもよい。
【００７９】
上記工程の微細な凹凸構造を付与する工程は、打ち抜き加工用アクリルフィルムを所定のサイズに切断又は打ち抜き加工した後にバッチ式で実施する方法と、又はロール状フィルムに連続的に実施する方法が挙げられるが、生産性の面ではロール状フィルムに対して連続的に実施する方がより好ましい。
【００８０】
打ち抜き加工によって光学部材を打ち抜く工程は、例えば、打ち抜き刃を単独で又は２種以上を併用して金型を作製し、この金型を使用してプレス機等で所定の形に打ち抜く方法が挙げられる。
【００８１】
打ち抜き加工に使用する刃としては、例えば、ビク抜き刃（トムソン刃）、シール刃（ゼンマイ刃）、彫刻刃及び腐食刃（エッチング刃）が挙げられる。これらの中で、微細な凹凸形状を付与する刃としては、数値制御による機械加工に適用できるように、寸法精度が高く、複雑な形状に作製できる彫刻刃が好ましい。また、打ち抜き加工時には所定の温度をかけて打ち抜いても良い。
【００８２】
直線形状又は微細な凹凸形状を有する金型を使用して打ち抜き加工を行うことにより、加工面（側面）に金型形状と相補的な形状を付与することが出来る。本発明の打ち抜き加工用アクリルフィルムの加工面へのこれらの構造形成は単独構造でもよいし、２種以上の構造を併用してもよい。また、打ち抜いた後に、加工面に対して研磨を施しても良い。
【００８３】
本発明の打ち抜き加工用アクリルフィルムを面光源装置の導光板用途、特にＬＥＤを使用した導光板用途のフィルムとして使用する場合は、輝度の均一性を高める目的でフィルム側面のＬＥＤの配列間隔に合わせた微細な凹凸形状を付与する方がより好ましい。
【００８４】
＜面光源装置＞
上述のように、本発明の打ち抜加工用アクリルフィルムを用いて導光板を形成することができる。
【００８５】
以下、本発明に係る導光体及び面光源装置の実施形態について図面を参照して詳細に説明する。ただし、本発明の範囲はこれらの実施形態に制限されることはない。
【００８６】
本実施形態においては、簡略化のため、幾つかの異なる図面において共通の指示符号によって同一の部材を示す。また、本実施形態の図面は、本発明の内容を説明するために用いられるものであり、各部の寸法の比率を正確に反映するものではない。
【００８７】
また、参照の便宜上、図中にｘｙｚ直交座標系を設定する。すなわち、導光体における光の進行方向に導光体の上面又は下面の２つの辺に沿ってｘ軸及びｙ軸を設定し、出射面の法線方向にｚ軸を設定する。
【００８８】
図３は、本実施形態の導光体１０の概略を示す。図中には、一次光源となる発光ダイオード２０も同時に示す。なお、光源としては図１に示すような複数の発光ダイオードのほか、冷陰極管などの蛍光管も利用できるが、発光面の一辺が短い発光ダイオードが望ましい。
【００８９】
導光体１０は、一次光源からの光を入射させる入射面１１と、光を導光体から出射する出射面１２と、入射面１１からの入射光又は出射面１２からの反射光を反射する反射面１３とを少なくとも有する。
【００９０】
より詳細には、導光体１０の出射面１２および／または反射面１３には、光を出射させる機能を有する１つまたは複数の凹または凸形状の光制御部１４を有する。光制御部１４の作製方法は熱インプリント方式、ＵＶインクジェット印刷方式、レーザー加工方式、樹脂印刷方式等のような加工方法が利用できる。
【００９１】
導光体と組み合わせて使用される一次光源としては、薄型の発光ダイオードが例示されるが、その発光部の厚み寸法はたとえば２５０〜５００μｍ程度である。したがって、導光体の厚さは５００μｍ以下であることが好ましい。これにより、上述のような小型発光ダイオードを使用して面光源装置の十分な薄型化を図る際にも、一次光源から発せられる光の殆ど全てを導光体内に導入して有効利用することができ、光利用の効率を高く維持することができる。また、導光体の厚さは５μｍ以上であることが好ましい。
【００９２】
また、導光体の厚さを５００μｍ以下とすることにより、適当な可撓性が得られ、導光体を製造する際に長尺の導光体を連続して供給することが可能になり、製造上の利点が得られる。
【００９３】
本発明の面光源装置においては、光偏向素子が、導光体の表面に接して配置される。光偏向素子としては、下向きのプリズムシートと拡散シートの組合せ、または下記に示すような２種の上向きのプリズムシートと拡散シートの組合せが使用される。
【００９４】
図４は、導光体を用いた面光源装置の一実施形態を示す模式的分解斜視図である。
【００９５】
図４において、導光体１０は、出射面１２および反射面１３（図３参照）がｘｙ面内に位置するように配置されており、ｘｙ面内の形状がｘ軸方向辺及びｙ軸方向辺を持つ矩形状である。導光体１０の入射面１１（図３参照）に隣接して、一次光源としての複数のＬＥＤ２０がｙ軸方向に適宜のピッチで配置されている。導光体１０の出射面１２に対向するように、光偏向素子としての２枚のプリズムシート３１と拡散シート３２がそれぞれのプリズムの延びる方向が直行するように配置されている。一方、導光体１０の反射面１３に対向するように、反射体としての反射シート４０が配置されている。
【００９６】
ＬＥＤ２０から発せられた光は、導光体１０内へとその入射面１１を介して導入され、出射面１２および反射面１３での内面全反射により導光体１０内をｘｙ軸面内の方向に導光される。出射面１２および／または反射面１３には１つまたは複数の凹または凸形状の光制御部１４（図１参照）を有しており、この凹または凸形状が光出射機能を発揮し、所要の出射率にて光が出射する。導光体１０の光出射面からその法線方向（Ｚ方向）に対してＸＺ面内分布において斜めに出射する光は、プリズムシート３１の下面（入光面）に入射し屈折により、大略Ｚ方向へと進行方向を偏向せしめられる。偏向された光は、プリズムシート３１の上面（出光面として機能する）から出光する。尚、導光に際して、反射面１３から出射する光は反射シート４０により反射されて、導光体１０内へと再導入される。
【００９７】
面光源装置としては、光偏向素子からの出射光で測定される色座標のｘ値及びｙ値の導光体の端面からの導光距離に対する変化率が０．０００６５／ｃｍ以下が好ましい。より好ましくは０．０００５０／ｃｍ以下であり、さらに好ましくは０．０００４／ｃｍ以下である。
【００９８】
前記変化率は以下のように測定する。
【００９９】
長さ１８０ｍｍ及び幅２８０ｍｍの方形で裏面に直径５３μｍ及び高さ１０μｍの凸の半球形状が形状付与さているアクリルフィルム、厚み４５０μｍの白色チップタイプＬＥＤ（商品名：ＮＳＳＷ０４５、日亜化学工業（株）製）６３個を４．８８ｍｍ間隔で横一列に設置した光源、反射シート、拡散シート及びプリズムシートを図４に示すように設置する。ＬＥＤと接する端面が２８０ｍｍである。次いで、出射面から１ｍの位置に輝度計（商品名：ＢＭ−７Ａ、（株）トプコンテクノハウス製）を設置して、法線方向における色座標のｘ値及びｙ値を測定する。導光体の入射面から導光体中心部へ向けて、導光体の出射面に沿い且つ入射面と出射面との交線に直交する方向（Ｘ軸方向）の導光体の中心線に対応する線Ｃ上にて、輝度計を２ｍｍ間隔で移動させて各点のｘ値及びｙ値を測定し、最小二乗近似直線の傾きとして色座標変化率を算出する。
【０１００】
また、本発明の一実施形態は以下のようにも把握される。
【０１０１】
本発明に係る面光源装置は、
１つ又は複数の光源の光を面状に変換して出射する面光源装置であって、
導光体と、該導光体の端面に隣接して配置する少なくとも１つの光源と、前記導光体の表面に接して配置する光偏向素子と、前記導光体の裏面に接して配置する反射体からなり、
前記導光体は、一般式（１）で表されるジ（メタ）アクリレート（Ａ）単位と、モノ（メタ）アクリレート（Ｂ）単位と、を含む重合体（Ｃ）からなる。
【０１０２】
また、本発明に係る面光源装置用の導光体は、
一般式（１）で表されるジ（メタ）アクリレート（Ａ）単位と、モノ（メタ）アクリレート（Ｂ）単位と、を含む重合体（Ｃ）からなる。
【０１０３】
以上のような本発明によれば、薄くても割れにくく、色特性に優れた導光体及びそれを用いた面光源装置を得ることができる。
【０１０４】
上述の特許文献２では、ＰＭＭＡ中にゴム成分を含有する微粒子を添加しているが、ゴム成分を含有する微粒子を添加した場合はＰＭＭＡと不均一構造を形成して内部散乱を発生し、面発光強度の低下をもたらす。また、ポリカーボネートの場合は多かれ少なかれ紫外領域に近い短波長領域に光の吸収が存在する。そのため、これらを用いる導光体では、導光過程で黄変と呼ばれる着色が現れることがある。これは、とくに面光源装置を液晶表示装置のバックライトとして使用する場合には、表示特性を低下させることになるので、好ましくない。そのため、上記のような問題点を解消して、薄くても割れにくく、着色の抑制が可能な透明性に優れた導光体を用いた面光源装置を提供することが求められていた。そこで、上述のような本発明の構成とすることにより、薄くても割れにくく、着色の抑制が可能な透明性に優れた導光体を用いた面光源装置を提供することができる。
【実施例】
【０１０５】
以下、本発明を実施例により説明する。尚、アクリルフィルムの打ち抜き加工性、弾性率、切断時の伸び、全光線透過率、ヘーズ値、端面輝度及び色座標変化率の評価は以下の方法により実施した。また、以下において、「部」は「質量部」を示す。【０１０６】
（１）打ち抜き加工性
図１に示すような、高さ２３．６ｍｍ、半径（Ｒ）０．２ｍｍ及び円弧のピッチ０．８ｍｍ、並びに高さ２３．６ｍｍ、半径（Ｒ）０．１ｍｍ及び円弧のピッチ０．４ｍｍの微細な凹凸形状を有する２種類の彫刻刃を作製した。次いで、これらのいずれかの彫刻刃１辺と高さ２３．６ｍｍのトムソン刃３辺を有する、２種の方形の打ち抜き型を作製した。【０１０７】
上記で得られた２種類の打ち抜き型の夫々の型の上にアクリルフィルムを置き、その上に厚み１８８μｍのＰＥＴフィルム、厚み５ｍｍのポリカーボネート板を順次重ねた。そして、電動駆動タイプのプレス機（商品名：ＰＡＣ−ＳＢＰ−０７、（株）ダイテックス製）を用いて、プレス圧力５ｔ及び速度１０ｍｍ／秒でアクリルフィルムをそれぞれ打ち抜いた。【０１０８】
打ち抜いて得られたアクリルフィルムの切片における彫刻刀の微細な凹凸形状の打ち抜き部の割れや欠けの有無について超深度顕微鏡（商品名：ＶＫ−８５００、（株）キーエンス製）を使用して調べた。そして、下記基準にて打ち抜き加工性を評価した。【０１０９】
○：割れや欠けは認められない。【０１１０】
×：割れや欠けが認められる。【０１１１】
また、打ち抜き面の白化の有無についても超深度顕微鏡（商品名：ＶＫ−８５００、（株）キーエンス製）を使用して併せて下記基準で評価した。【０１１２】
○：白化は認められない。【０１１３】
×：白化が認められる。【０１１４】
（２）弾性率
スーパーダンベルカッター（商品名：ＳＤＫ−１００Ｄ、（株）ダンベル製）を用いてダンベル状１号型のアクリルフィルムの試験片を５枚作製した。次に、これらの試験片を用いて、引張試験機（商品名：ストログラフＴ、（株）東洋精機製作所製）を使用して室温２３℃及び引張速度５００ｍｍ／分で引張試験を５回実施した。そして、応力歪み曲線の接線を弾性率として、それらの平均値を求めた。【０１１５】
（３）切断時の伸び
ＪＩＳ  Ｋ６２５１に準拠して、スーパーダンベルカッター（商品名：ＳＤＫ−１００Ｄ、（株）ダンベル製）を用いてダンベル状１号型のアクリルフィルムの試験片を５枚作製した。次に、これらの試験片を用いて、引張試験機（商品名：ストログラフＴ、（株）東洋精機製作所製）を使用して室温２３℃及び引張速度５００ｍｍ／分で引張試験を５回実施した。そして、切断時の伸びを平均値として求めた。【０１１６】
（４）全光線透過率
５ｃｍ角に切り出したアクリルフィルムをＪＩＳ  Ｋ７３６１−１に準拠して、ヘイズメーター（商品名：ＮＤＨ２０００、日本電色工業（株）製）を用いて全光線透過率を測定した。【０１１７】
（５）ヘーズ値
５ｃｍ角に切り出したアクリルフィルムをＪＩＳ  Ｋ７１０５に準拠して、ヘイズメーター（商品名：ＮＤＨ２０００、日本電色工業（株）製）を用いてヘーズ値を測定した。【０１１８】
（６）端面輝度
長さ２００ｍｍ及び幅１００ｍｍの方形のアクリルフィルム、厚み４５０μｍの白色チップタイプＬＥＤ（商品名：ＮＳＣＷ３３５、日亜化学工業（株）製）２０個を横１列に設置した光源及び膜厚５０μｍの反射シート（商品名：ルイルミラー、（株）麗光製）を図２に示すように設置した状態でアクリルフィルムの端面輝度を測定した。【０１１９】
アクリルフィルムの端面（イ）から端面（ロ）までの距離は２００ｍｍである。また、アクリルフィルムとしては端面（イ）と端面（ロ）の表面を回転式研磨機（商品名：ＡＰ−１２０、笠井商工（株）製）で＃１２００の研磨紙を用いて研磨したものを使用した。【０１２０】
端面輝度の測定に際しては、端面（ロ）から１ｍの位置に輝度計（商品名：ＣＳ−１００Ａ、コニカミノルタセンシング（株）製）を設置して、端面（イ）から入射させた光が端面（ロ）から出射したときの端面輝度を測定した。【０１２１】
また、単量体としてメチルメタクリレートのみを用いて得られるＰＭＭＡフィルムの端面輝度を１００としたときの相対輝度を併せて求めた。【０１２２】
（７）色座標変化率
長さ１８０ｍｍ及び幅２８０ｍｍの方形で裏面に直径５３μｍ及び高さ１０μｍの凸の半球形状が形状付与さているアクリルフィルム、厚み４５０μｍの白色チップタイプＬＥＤ（商品名：ＮＳＳＷ０４５、日亜化学工業（株）製）６３個を４．８８ｍｍ間隔で横一列に設置した光源、反射シート、拡散シート及びプリズムシートを図４に示すように設置した状態でアクリルフィルムの色座標変化率を測定した。ＬＥＤと接する端面が２８０ｍｍである。【０１２３】
色座標変化率の測定に際しては、出射面から１ｍの位置に輝度計（商品名：ＢＭ−７Ａ、（株）トプコンテクノハウス製）を設置して、法線方向における色座標のｘ値及びｙ値を測定した。尚、導光体の入射面から導光体中心部へ向けて、導光体の出射面に沿い且つ入射面と出射面との交線に直交する方向（Ｘ軸方向）の導光体の中心線に対応する線Ｃ上にて、輝度計を２ｍｍ間隔で移動させて各点のｘ値及びｙ値を測定し、最小二乗近似直線の傾きとして色座標変化率を算出した。【０１２４】
［実施例１］
ジ（メタ）アクリレート（Ａ）単位の原料としてポリブチレングリコールジメタクリレート（Ａ−１）（商品名：アクリエステルＰＢＯＭ、式（１）におけるＲ１＝ＣＨ３、（Ｘ）ｎ＝（Ｃ４Ｈ８）９、三菱レイヨン（株）製）８０部、モノ（メタ）アクリレート（Ｂ）単位の原料としてメチルメタクリレート（Ｂ−１）（商品名：アクリエステルＭ、三菱レイヨン（株）製）２０部、熱重合開始剤としてｔ−ヘキシルパーオキシピバレート（商品名：パーヘキシルＰＶ、日油（株）製）０．３部及び離型剤としてジオクチルスルホコハク酸ナトリウム（商品名：エアロゾル  ＯＴ−１００、三井サイテック（株）製）０．０５部を混合して単量体原料（ｃ−１）を調整し、減圧下で脱気処理を行った。【０１２５】
縦３００ｍｍ及び横３００ｍｍのガラス板を、ポリ塩化ビニル製ガスケットを介して０．４ｍｍ間隔で相対させて鋳型を形成し、形成された鋳型内に単量体原料（ｃ−１）を注入した。次いで、鋳型を８０℃の水浴中で６０分加熱し、次いで１３０℃の空気炉で３０分加熱して重合を完了させた。その後、鋳型を室温まで冷却し、型枠を脱枠して、平均厚さ約４００μｍのアクリルフィルム（ａ）を得た。評価結果を表１に示す。
【０１２６】
【表１】
2011007720.tif 000003
【０１２７】
［実施例２〜５、比較例１及び２］
ポリブチレングリコールジメタクリレート（Ａ−１）及びメチルメタクリレート（Ｂ−１）の使用量を表１に示す量とする以外は実施例１と同様にしてアクリルフィルム（ｂ）〜（ｇ）を得た。評価結果を表１に示す。【０１２８】
また、実施例４で得られたアクリルフィルム（ｄ）については、Ａ４サイズのアクリルフィルムを鏡面板と直径５３μｍ及び高さ１０μｍの凹の半球形状が鏡面板に形状付与されている転写用型部材との間に挟みこみ、熱プレス機（商品名：ＮＩＣ２００型ラミネート成形機、日精樹脂工業（株）製）を用いて片面に微細な凸形状を付与した。得られたアクリルフィルムを長さ１８０ｍｍ及び幅２８０ｍｍの方形に打ち抜き加工し、幅２８０ｍｍの加工面を鏡面加工機（商品名：プラフィニッシャー、ＡＳＡＨＩ  ＴＥＣＨＮＯ  ＣＯ．ＬＴＤ．製）を使用して回転数９０００ｒｐｍ及び送り速度２．５ｍｍ／ｓｅｃの条件により鏡面加工した。次いで、図４に示すように厚み４５０μｍの白色チップタイプＬＥＤ（商品名：ＮＳＳＷ０４５、日亜化学工業（株）製）６３個を４．８８ｍｍ間隔で横一列に設置した光源、反射シート、微細な凸形状を裏面に付与したアクリルフィルム（ｄ）、拡散シート及びプリズムシートを設置して面光源装置を作製した。ＬＥＤと接する端面が２８０ｍｍである。評価結果を表２及び図５に示す。【０１２９】
【表２】
2011007720.tif 000004
【０１３０】
［実施例６〜１１］
ジ（メタ）アクリレート（Ａ）として（Ａ−１）の代わりにポリオキシエチレン・ポリオキシプロピレン  ジメタクリレート（Ａ−２）（商品名：ブレンマー４０ＰＤＣ−１７００Ｂ、式（１）におけるＲ１＝ＣＨ３、（Ｘ）ｎ＝（Ｃ２Ｈ４Ｏ）７．５−（Ｃ３Ｈ６Ｏ）１８−（Ｃ２Ｈ４Ｏ）７．５、日油（株）製）を使用し、（Ａ−２）と（Ｂ−１）の使用量を表１に示す量とする以外は実施例１と同様にしてアクリルフィルム（ｈ）〜（ｍ）を得た。評価結果を表１に示す。実施例１０で得られたアクリルフィルム（ｌ）については、実施例４と同様に面光源装置を作製した。評価結果を表２及び図６に示す。【０１３１】
［比較例３］
ジ（メタ）アクリレート（Ａ）単位の原料として（Ａ−１）の代わりにトリエチレングリコールジメタクリレート（Ａ−３）（商品名：アクリエステル３ＥＤ、三菱レイヨン（株）製）を使用し、（Ａ−３）と（Ｂ−１）の使用量を表１に示す量とする以外は実施例１と同様にしてアクリルフィルム（ｈ）を作製した。得られたアクリルフィルム（ｈ）は非常に脆く、脱型困難であり、打ち抜き加工性を評価できなかった。【０１３２】
［比較例４］
モノ（メタ）アクリレート（Ｂ）単位の原料としてポリメチルメタクリレート（Ｄ−１）（商品名：ＶＨ０００、三菱レイヨン（株）製）のペレットを８０℃で一昼夜乾燥し、この乾燥ペレットを３００ｍｍ幅のＴダイを取り付けた４０ｍｍφのノンベルトスクリュー型押出機（Ｌ／Ｄ＝２６）に供給して、平均厚さ約４００μｍのアクリルフィルムを得た。その際の条件は、シリンダー温度２００〜２４０℃、Ｔダイ温度２５０℃、冷却ロール温度９５℃であった。評価結果を表１に示す。また、実施例４と同様に面光源装置を作製した。評価結果を表２及び図７に示す。【０１３３】
［比較例５］
モノ（メタ）アクリレート（Ｂ）としてポリメチルメタクリレート（Ｄ−１）（商品名：ＶＨ０００、三菱レイヨン（株）製）のペレット７８部に、ゴム含有アクリル重合体（Ｅ−１）（商品名：メタブレンＷ３７７、三菱レイヨン（株）製）２２部を加えた後、ヘンシェルミキサーを用いて混合した。次に、得られた混合物を２３０℃に加熱した脱気式押出機（商品名：ＰＣＭ−３０、池貝鉄工（株）製）に供給し、混練してペレットを得た。上記の方法で製造したペレットを使用する以外は、比較例４と同様にして、平均厚さ約４００μｍのアクリルフィルムを得た。評価結果を表１に示す。また、実施例４と同様に面光源装置を作製した。評価結果を表２及び図８に示す。【０１３４】
実施例１〜１１はいずれも打ち抜き加工性と透明性が良好であった。また、実施例４及び１０は色座標変化率が小さかった。これに対し、比較例１はジ（メタ）アクリレート（Ａ）単位を含んでいないため、また比較例２はモノ（メタ）アクリレート（Ｂ）単位を含んでいないため打ち抜き加工性が不良であった。比較例３はジ（メタ）アクリレート（Ａ）単位の（Ｘ）ｎの分子量が不足しておりアクリルフィルムは非常に脆かった。比較例４はジ（メタ）アクリレート（Ａ）単位を含んでいないため、打ち抜き加工性が不良であった。比較例５はジ（メタ）アクリレート（Ａ）単位を含んでいないため、打ち抜き加工性が不良であった。さらに、色座標変化率が大きかった。
【符号の説明】
【０１３５】
１：凹凸形状を形成する円弧又は波形の半径
２：凹凸形状を形成する円弧又は波形のピッチ
３：アクリルフィルム
４：反射シート
５：光源
６：端面（イ）
７：端面（ロ）
１０：導光体
１１：入射面
１２：出射面
１３：反射面
１４：光制御部
２０：ＬＥＤ
３１：プリズムシート
３２：拡散シート
４０：反射シート
【図１】
2011007720.tif 000005
【図２】
2011007720.tif 000006
【図３】
2011007720.tif 000007
【図４】
2011007720.tif 000008
【図５】
2011007720.tif 000009
【図６】
2011007720.tif 000010
【図７】
2011007720.tif 000011
【図８】
2011007720.tif 000012
【国際調査報告】
2011007720.tif 000013
2011007720.tif 000014
2011007720.tif 000015
2011007720.tif 000016